(57)【特許請求の範囲】
【請求項１】
薄片試料の内部にある所望の観察対象に近い側面を集束イオンビーム鏡筒に対向させるように前記薄片試料を試料ホルダに設置する工程と、
前記観察対象を有し、厚み方向が前記薄片試料の厚み方向と略平行な薄膜部を作製するために前記薄膜部に隣接する側面の領域に集束イオンビームでエッチング加工する加工領域を設定する工程と、
前記集束イオンビーム鏡筒から前記加工領域に前記集束イオンビームを照射することにより前記薄片試料の側面から表面にまたがる部分をエッチング加工する工程と、を有し、
前記加工領域は、前記表面側の第一の照射領域と、前記薄膜部側の第二の照射領域とからなり、
前記集束イオンビームの照射量は、前記第一の照射領域よりも前記第二の照射領域のほうが大きいＴＥＭ試料作製方法。
【請求項２】
前記第二の照射領域の前記集束イオンビームの照射量は、前記第一の照射領域の前記集束イオンビームの照射量の２倍から１０倍である請求項１に記載のＴＥＭ試料作製方法。
【請求項３】
前記エッチング加工する工程において、前記表面と前記薄膜部に連接し、前記側面に略平行な底面を形成する請求項１または２に記載のＴＥＭ試料作製方法。
【発明の詳細な説明】
【技術分野】
【０００１】
本発明は、集束イオンビームによるエッチング加工によりＴＥＭ試料を作製する方法に関するものである。
【背景技術】
【０００２】
従来より半導体デバイスの欠陥解析などを目的とし、試料内の微小領域を観察する手法として、ＴＥＭ観察が知られている。ＴＥＭ観察では透過電子像を取得するための試料準備として、試料の一部に電子線が透過できる厚さの薄膜部を有するＴＥＭ試料を作製する必要がある。
【０００３】
近年ではＴＥＭ試料を作製する手法として、集束イオンビームによるＴＥＭ試料作製方法が用いられている。この方法では、試料内部の所望の観察領域を含む部分を残すように周辺部分をエッチング加工する。そして、残された部分を電子線が透過できる厚さになるまでエッチング加工し薄膜部を形成する。これにより、所望の観察領域を含む部分についてピンポイントでＴＥＭ試料を作製することができる。
【０００４】
しかしながら、ＴＥＭ試料を作製する際に薄膜部の厚さが小さくなると内部応力により薄膜部が湾曲してしまう問題があった。このような問題を解決する手法として、湾曲部分にスリットを入れて薄膜部を応力から解放させる技術が提案されている（特許文献１参照）。
【先行技術文献】
【特許文献】
【０００５】
【特許文献１】特開２０００−３５３９１号公報
【発明の概要】
【発明が解決しようとする課題】
【０００６】
近年、観察対象となるデバイス構造や欠陥のサイズが小さくなっている。そのため、ＴＥＭ観察では観察対象のみを正確に観察するために、例えば膜厚が５０ｎｍ以下のように極めて小さい薄膜部を有するＴＥＭ試料が必要となる。この場合、上記の従来技術のようにスリットを入れても薄膜部が歪み湾曲してしまうという課題があった。
【０００７】
この発明は、このような事情を考慮してなされたもので、その目的は、膜厚が小さい薄膜部を有するＴＥＭ試料の作製において、薄膜部が湾曲することのないＴＥＭ試料を作製することができるＴＥＭ試料作製方法を提供することである。
【課題を解決するための手段】
【０００８】
上記の目的を達成するために、この発明は以下の手段を提供している。
本発明に係るＴＥＭ試料作製方法は、薄片試料の内部にある所望の観察対象に近い側面を集束イオンビーム鏡筒に対向させるように薄片試料を試料ホルダに設置する工程と、観察対象を有し、厚み方向が薄片試料の厚み方向と略平行な薄膜部を作製するために薄膜部に隣接する側面の領域に集束イオンビームでエッチング加工する加工領域を設定する工程と、集束イオンビーム鏡筒から加工領域に集束イオンビームを照射することにより薄片試料の側面から表面にまたがる部分をエッチング加工する工程と、を有し、加工領域は、表面側の第一の照射領域と、薄膜部側の第二の照射領域とからなり、集束イオンビームの照射量は、第一の照射領域よりも第二の照射領域のほうが大きい。
【００１０】
この方法によれば、薄片試料の観察対象に近い側面からエッチング加工するので、当該側面と反対の測面からエッチング加工する場合に比べて少ないエッチング量で薄膜部を作製することができる。従って、エッチング量を少なくすることができるので、エッチングを施していない薄片試料の部分により薄膜部が強力に支持され、薄膜部の湾曲を防ぐことができる。
また、一般に集束イオンビームのエッチングレートは、平面を加工する場合に比べて角部を加工する場合のほうがで大きい。そのため、ＴＥＭ試料作製方法において、加工領域全体を同じ照射量の集束イオンビームで加工すると表面に接する部分が角部に相当するため、当該部分が大きくエッチングされてしまう。すると、必要以上に薄片試料をエッチング加工してしまうことになり、薄膜部を支持する強度が低下してしまい、薄膜部が湾曲してしまう。そこで、表面に接する部分の照射量を小さくすることで薄片試料を過度にエッチングすることなく薄膜部を作製することができる。
また、本発明に係るＴＥＭ試料作製方法におけるエッチング加工する工程は、表面と薄膜部に連接し、側面に略平行な底面を形成する。
【００１１】
ＴＥＭ観察では薄膜部に対し垂直方向に、すなわち、薄膜部の膜厚方向に電子ビームを照射し透過させる。そのため、ＴＥＭ試料作製では電子ビームの光路を遮蔽しないよう薄膜部を露出させるようにエッチング加工を行う。このとき、表面と薄膜部に連接し、側面に略平行な底面を形成することで、ＴＥＭ観察時に電子ビームを遮蔽せず、かつ、薄片試料のエッチング量を最小限に抑えることができ、薄膜部の湾曲を防ぐことができる。
【発明の効果】
【００１２】
本発明に係るＴＥＭ試料作製方法によれば、薄膜部を湾曲させることなくＴＥＭ試料を作製することができる。
【図面の簡単な説明】
【００１３】
【図１】本発明に係る実施形態の集束イオンビーム装置の構成図である。
【図２】本発明に係る実施形態のＴＥＭ試料作製の説明図である。
【図３】本発明に係る実施形態のＴＥＭ試料作製の説明図である。
【図４】本発明に係る実施形態のＴＥＭ試料作製の説明図である。
【図５】本発明に係る実施形態のＴＥＭ試料作製のフローチャートである。
【発明を実施するための形態】
【００１４】
以下、本発明に係るＴＥＭ試料作製方法の実施形態について説明する。
本実施形態のＴＥＭ試料作製を行う集束イオンビーム装置は、図１に示すように、ＦＩＢ鏡筒２と、試料室３を備えている。試料室３内に収容された試料７にＦＩＢ鏡筒２からイオンビーム９を照射することができる。
【００１５】
集束イオンビーム装置はさらに、二次電子検出器４を備えている。二次電子検出器４は、イオンビーム９の照射により試料７から発生した二次電子を検出することができる。
集束イオンビーム装置はさらに、試料７を載置する試料台６を備える。試料台６を傾斜させることにより試料７へのイオンビーム９の入射角度を変更することができる。試料台６の移動は試料台制御部１６により制御される。
【００１６】
集束イオンビーム装置は、さらに、ＦＩＢ制御部１３と、像形成部１４と、表示部１７を備える。ＦＩＢ制御部１３はＦＩＢ鏡筒２からのイオンビーム９の照射を制御する。像形成部１４は、ＦＩＢ制御部１３のイオンビーム９を走査させる信号と、二次電子検出器４で検出した二次電子の信号とからＳＩＭ像を形成する。表示部１７はＳＩＭ像を表示することができる。
【００１７】
集束イオンビーム装置は、さらに、入力部１０と、制御部１１を備える。オペレータは装置制御に関する条件、例えばイオンビーム９の照射条件、を入力部１０に入力する。入力部１０は、入力された情報を制御部１１に送信する。制御部１１は、ＦＩＢ制御部１３、像形成部１４、試料台制御部１６または表示部１７に制御信号を送信し、装置の動作を制御する。
【００１８】
装置の制御について、例えば、オペレータは表示部１７に表示されたＳＩＭ像に基づいて、イオンビーム９の照射領域を設定する。オペレータは表示部１７に表示された観察像上に照射領域を設定する加工枠を入力部１０により入力する。さらに、オペレータは加工開始の指示を入力部１０に入力すると、制御部１１からＦＩＢ制御部１３に照射領域と加工開始の信号が送信され、ＦＩＢ制御部１３からイオンビーム９が試料７の指定された照射領域に照射される。これによりオペレータが入力した照射領域にイオンビーム９を照射することができる。
【００１９】
本実施形態のＴＥＭ試料作製方法は、図２（ａ）に示すようにウエハ状の試料７の一部をイオンビーム９で加工することで、薄片試料２１を作製することができる。図２（ｂ）は薄片試料２１周辺の拡大図である。イオンビーム９を試料７に照射し、薄片試料２１を残すように加工溝２２を形成する。この段階においては、薄片試料２１の膜厚は電子ビームを透過させない程度の膜厚である。
【００２０】
次に図５のフローチャートの薄片試料設置Ｓ１を行う。薄片試料２１を試料７から切り離し、図３（ａ）に示すように薄片試料２１を試料ホルダ３１に設置する。この際、所望の観察対象３２がＦＩＢ鏡筒２側にくるように薄片試料２１を試料ホルダ３１に設置する。すなわち、観察対象３２に近い側面２１ａにイオンビーム９を照射できるように薄片試料２１を配置する。イオンビーム９の照射方向９ａに対し、薄片試料２１の膜厚方向２１ｄが垂直になるように配置する。
【００２１】
次にイオンビーム９を照射するための加工領域設定Ｓ２を行う。加工領域設定では、表示部１７に表示されたＳＩＭ像上に加工領域と、イオンビーム９の照射量（ドーズ量）を設定する。
【００２２】
図３（ｂ）はイオンビーム９の照射方向９ａから見たＳＩＭ像３３である。ＳＩＭ像３３上に加工領域３４、３５、３６、３７を設定する。側面２１ａ上に観察対象３２を挟むように加工領域３４、３６を設定する。加工領域３４、３６の長手方向は薄片試料２１の厚み方向に対し垂直な方向である。そして加工領域３４、３６に接し、表面２１ｂ、裏面２１ｃに接する位置に加工領域３５、３７をそれぞれ設置する。
【００２３】
ここで、加工領域３４、３６の長手方向の長さは、観察対象３２のＴＥＭ像を観察するに際し必要な長さとする。加工領域３４、３６の長手方向の長さが不用に長いと、薄片試料２１を余分にエッチング加工することになり、薄膜部２１ｅを支持する力が弱くなって薄膜部２１ｅが湾曲してしまうからである。
【００２４】
また、加工領域３４、３５、３６、３７は、薄片試料２１の膜厚方向２１ｄと平行な膜厚方向を有する薄膜部２１ｅが残るように設定する。これにより観察対象３２のＴＥＭ像を観察するに際し、電子ビームの光路を遮蔽しないように薄膜部２１ｅを露出させることができる。
そして、加工領域３４、３６の単位面積当たりのドーズ量が加工領域３５、３７に照射する単位面積当たりのドーズ量の２倍から１０倍になるように設定する。
【００２５】
一般に集束イオンビームのエッチングレートは試料への入射角度によって異なる。試料に対し入射角度を０度付近にして入射する場合のエッチングレートは、入射角度を４５度付近にして入射する場合のエッチングレートに比べて２倍大きく、また、入射角度を９０度付近にして入射する場合のエッチングレートに比べて１０倍大きい。
【００２６】
ＴＥＭ試料作製においては、加工領域３５の表面２１ｂ側、または加工領域３７の裏面２１ｃ側からエッチング加工を行う。このとき、イオンビーム９の薄片試料２１に対する入射角度はほぼ０度である。そして、加工領域３５の表面２１ｂ側から加工領域３４側に向けて加工を進めていく過程において、薄片試料２１に対する入射角度は０度から４５度の範囲で変化する。イオンビーム９の入射角度は加工により形成された断面との角度によって決まり、当該断面の角度は加工中に変化するためである。
【００２７】
一方、加工領域３４、３６においては、薄片試料２１に対するイオンビーム９の入射角度はほぼ９０度である。従って、加工領域３４、３６と加工領域３５、３７とでは、イオンビーム９の入射角度が異なりエッチングレートが異なる。加工領域３４、３５、３６、３７でほぼ一定のエッチング量になるように、上記のようにそれぞれのドーズ量を設定する。
【００２８】
次に加工領域３４、３５、３６、３７にイオンビーム９を照射するエッチング加工Ｓ３を施す。これにより図４に示すような形状のＴＥＭ試料を作製することができる。
すなわち、観察対象３２を有する薄膜部２１ｅを露出させることができる。観察対象３２を含む部分のみを薄膜化しているため、薄片試料２１のエッチング加工を施していない部分により薄膜部２１ｅを強力に支持することができる。よって、薄膜部２１ｅの膜厚が小さくなっても薄膜部２１ｅが湾曲することはない。
【００２９】
また、加工領域３４、３５、３６、３７へのイオンビーム９のドーズ量を制御することによりエッチング加工で形成された底部２１ｆは、側面２１ａとほぼ平行な面となる。これにより薄片試料２１の膜厚方向２１ｄに平行な方向から薄片部２１ｅに電子ビームを照射しＴＥＭ観察する際においても、電子ビームの光路を遮蔽することがなく、かつ、薄片試料２１のエッチング量を最小限に抑えた形状を形成することができる。
【００３０】
本実施形態において、薄片試料２１の膜厚は１０μｍであり、薄膜部２１ｅの膜厚は５０ｎｍである。このように膜厚の小さい薄膜部２１ｅを有するＴＥＭ試料であっても、薄片試料２１のエッチング加工量を抑えることにより、薄膜部２１ｅを湾曲させることなく作製することができる。
【符号の説明】
【００３１】
２…ＦＩＢ鏡筒
３…試料室
４…二次電子検出器
６…試料台
７…試料
９…イオンビーム
９ａ…照射方向
１０…入力部
１１…制御部
１３…ＦＩＢ制御部
１４…像形成部
１６…試料台制御部
１７…表示部
２１…薄片試料
２１ａ…側面
２１ｂ…表面
２１ｃ…裏面
２１ｄ…膜厚方向
２１ｅ…薄膜部
２１ｆ…エッチング加工で形成された底面
２２…加工溝
３１…試料ホルダ
３２…観察対象
３３…ＳＩＭ像
３４…加工領域
３５…加工領域
３６…加工領域
３７…加工領域
Ｓ１…薄片試料設置
Ｓ２…加工領域設定
Ｓ３…エッチング加工
【図１】
0005952020.tif 000002
【図２】
0005952020.tif 000003
【図３】
0005952020.tif 000004
【図４】
0005952020.tif 000005
【図５】
0005952020.tif 000006